"分子中に下記式1―A、1―B、および1―Cで表される繰り返し単位のうち少なくとも1つを含む変性セルロース繊維。前記式1―A、1-B、1-C中、X1、X2はアリール基であり、アリール基の芳香環上の水素原子は、アルキル基、アラルキル基、ヘテロ原子を含む基で置換されていてもよく、X1、X2は同一であっても異なっていてもよい。a、b、cは1以上の整数である。前記式1―Aで表される繰り返し単位を含む変性セルロース繊維が、下記式2の繰り返し単位を含む化合物と、アリール基を有する化合物とを接触させることにより得られるものである請求項1に記載の変性セルロース繊維。前記式2中、Yは水酸基、またはハロゲン基を表す。dは1以上の整数である。前記式1―Bで表される繰り返し単位を含む変性セルロース繊維が、下記式3の繰り返し単位を含む化合物と、アリール基を有する化合物とを接触させることにより得られるものである請求項1に記載の変性セルロース繊維。前記式3中、Yは水酸基、またはハロゲン基を表す。eは1以上の整数である。前記式1―Cで表される繰り返し単位を含む変性セルロース繊維が、下記式4の繰り返し単位を含む化合物と、アリール基を有する化合物とを接触させることにより得られるものである請求項1に記載の変性セルロース繊維。前記式4中、fは1以上の整数である。前記式3および/または式4の繰り返し単位を含む化合物が、天然セルロースとN-オキシル化合物とを接触させることにより誘導される化合物である請求項3または請求項4に記載の変性セルロース繊維。請求項1ないし請求項5のいずれか1項に記載の変性セルロース繊維と、アリール基を有する樹脂と、を含む樹脂組成物。前記アリール基を有する樹脂がフェノール樹脂である、請求項6記載の樹脂組成物。前記変性セルロース繊維の含有率が、前記樹脂組成物全体に対して0.1~99.9質量である請求項6または請求項7に記載の樹脂組成物。前記フェノール樹脂がノボラック型フェノール樹脂および/またはレゾール型フェノール樹脂である請求項6ないし請求項8のいずれか1項に記載の樹脂組成物。下記式2、式3、および式4の繰り返し単位のうち少なくとも1つを含む化合物と、アリール基を有する化合物を用いて、式1―A、1―B、および1―Cで表される繰り返し単位のうち少なくとも1つを含む変性セルロース繊維を得る第1の工程と、該変性セルロース繊維とアリール基を有する樹脂とを接触させて樹脂組成物を得る第2の工程を有することを特徴とする樹脂組成物の製造方法。前記式2中、Yは水酸基、またはハロゲン基を表す。dは1以上の整数である。前記式3中、Yは水酸基、またはハロゲン基を表す。eは1以上の整数である。前記式4中、fは1以上の整数である。前記式1―A、1-B、1-C中、X1、X2はアリール基であり、アリール基の芳香環上の水素原子は、アルキル基、アラルキル基、ヘテロ原子を含む基で置換されていてもよく、X1、X2は同一であっても異なっていてもよい。a、b、cは1以上の整数である。請求項6ないし請求項9のいずれか1項に記載の樹脂組成物を用いて得られる成形体。厚み30μmにおける全光線透過率が70以上である請求項11記載の成形体。曲げ強度が50N以上である請求項11または請求項12に記載の成形体。請求項6ないし請求項9のいずれか1項に記載の樹脂組成物を用いることを特徴とする成形体の製造方法。本発明の目的は、高透明性、高強度/高弾性率を有する成形体、該成形体を提供し得る、変性セルロース繊維、樹脂組成物、及び該樹脂組成物、成形体の製造方法を提供することにある。本発明は以下の通りである。1分子中に下記式1―A、1―B、および1―Cで表される繰り返し単位のうち少なくとも1つを含む変性セルロース繊維。前記式1―A、1-B、1-C中、X1、X2はアリール基であり、アリール基の芳香環上の水素原子は、アルキル基、アラルキル基、ヘテロ原子を含む基で置換されていてもよく、X1、X2は同一であっても異なっていてもよい。a、b、cは1以上の整数である。2前記式1―Aで表される繰り返し単位を含む変性セルロース繊維が、下記式2の繰り返し単位を含む化合物と、アリール基を有する化合物とを接触させることにより得られるものである第1項に記載の変性セルロース繊維。前記式2中、Yは水酸基、またはハロゲン基を表す。dは1以上の整数である。3前記式1―Bで表される繰り返し単位を含む変性セルロース繊維が、下記式3の繰り返し単位を含む化合物と、アリール基を有する化合物とを接触させることにより得られるものである第1項に記載の変性セルロース繊維。前記式3中、Yは水酸基、またはハロゲン基を表す。eは1以上の整数である。4前記式1―Cで表される繰り返し単位を含む変性セルロース繊維が、下記式4の繰り返し単位を含む化合物と、アリール基を有する化合物とを接触させることにより得られるものである第1項に記載の変性セルロース繊維。前記式4中、fは1以上の整数である。5前記式3および/または式4の繰り返し単位を含む化合物が、天然セルロースとN-オキシル化合物とを接触させることにより誘導される化合物である第3項または第4項に記載の変性セルロース繊維。6第1項ないし第5項のいずれか1項に記載の変性セルロース繊維と、アリール基を有する樹脂と、を含む樹脂組成物。7前記アリール基を有する樹脂がフェノール樹脂である、第6項記載の樹脂組成物。8前記変性セルロース繊維の含有率が、前記樹脂組成物全体に対して0.1~99.9質量である第6項または第7項に記載の樹脂組成物。9前記フェノール樹脂がノボラック型フェノール樹脂および/またはレゾール型フェノール樹脂である第6項ないし第8項のいずれか1項に記載の樹脂組成物。10下記式2、式3、および式4の繰り返し単位のうち少なくとも1つを含む化合物と、アリール基を有する化合物を用いて、式1―A、1―B、および1―Cで表される繰り返し単位のうち少なくとも1つを含む変性セルロース繊維を得る第1の工程と、該変性セルロース繊維とアリール基を有する樹脂とを接触させて樹脂組成物を得る第2の工程を有することを特徴とする樹脂組成物の製造方法。前記式2中、Yは水酸基、またはハロゲン基を表す。dは1以上の整数である。前記式3中、Yは水酸基、またはハロゲン基を表す。eは1以上の整数である。前記式4中、fは1以上の整数である。前記式1―A、1-B、1-C中、X1、X2はアリール基であり、アリール基の芳香環上の水素原子は、アルキル基、アラルキル基、ヘテロ原子を含む基で置換されていてもよく、X1、X2は同一であっても異なっていてもよい。a、b、cは1以上の整数である。11第6項ないし第9項のいずれか1項に記載の樹脂組成物を用いて得られる成形体。12厚み30μmにおける全光線透過率が70以上である第11項記載の成形体。13曲げ強度が50N以上である第11項または第12項に記載の成形体。14第6ないし第9項のいずれか1項に記載の樹脂組成物を用いることを特徴とする成形体の製造方法。本発明によれば、高透明性、高強度/高弾性率を有する成形体、該成形体を提供し得る、変性セルロース繊維、樹脂組成物、及び該樹脂組成物、成形体の製造方法を提供することが可能となる。以下、本発明について詳細に説明する。本発明の変性セルロース繊維は、分子中に式1―A、1―B、および1―Cで表される繰り返し単位のうち少なくとも1つを含む変性セルロース繊維である。前記式1―A、1-B、1-C中、X1、X2はアリール基であり、アリール基の芳香環上の水素原子は、アルキル基、アラルキル基、ヘテロ原子を含む基で置換されていてもよく、X1、X2は同一であっても異なっていてもよい。a、b、cは1以上の整数である。本発明の変性セルロース繊維では、変性セルロース繊維を構成する分子の繰返し単位に式1―A、1―B、および1―Cで表される繰り返し単位のうち少なくとも1つを含むものであればよい。本発明の変性セルロース繊維を用いた樹脂組成物では、該変性セルロース繊維の1―A、1-B、1-Cで表される繰り返し単位が、疎水性を有することで、樹脂と高度なレベルで親和性を発現し、樹脂への優れた分散性を発現し、本発明の課題である、高透明性、高強度/高弾性率を実現し得るものである。本発明の分子中に下記式1―A、1―B、および1―Cで表される繰り返し単位のうち少なくとも1つを含む変性セルロース繊維における、繰り返し単位1―A、1―B、1―Cについて説明する。式1―A、1―B、および1―C中の置換基であるX1、X2はアリール基であり、後述する変性セルロース製造工程で、芳香族親電子置換反応に活性な芳香環を有するアリール基を有する化合物に由来するものが好ましいが、具体的にはアリール基の芳香環上の水素原子は、アルキル基、アラルキル基、ヘテロ原子を含む基で置換されていてもよく、さらに前記アルキル基、アラルキル基の炭素上の水素原子はヘテロ原子を含む基で置換されていてもよい。アリール基としては、フェニル基、トリル基、エチルフェニル基、キシリル基などのアルキル基が置換したフェニル基、ベンジルフェニル基、ヒドロキシフェニルメチレンフェニル基などのアラルキル基が置換したフェニル基、フェノール、カテコール、レゾルシン、アニリン、アニソールなどのヘテロ原子を含む基が置換したフェニル基などが例示される置換、または無置換の単環式芳香族基、ナフチル基、アントラニル基、ナフトール基、ジヒドロキシナフタレンなどの置換、または無置換の縮合多環式芳香族基、ビフェニル基、フェニルフェノール基、ビフェノール基などの置換、または無置換の多環式芳香族基、さらに、本発明のアリール基には、ポリスチレン、ポリビニルフェノール、ポリフェニレン、ポリフェニレンオキサイド、ポリイミド、ポリベンゾオキサゾール、またアニリン樹脂、ビスフェノールF、ビスフェノールA、ノボラック型フェノール樹脂、レゾール型フェノール樹脂、フェノールアラルキル樹脂などのフェノール樹脂、などアリール基を有する樹脂のアリール基の芳香環を構成する炭素原子とセルロースのC6位のメチロールに由来する炭素原子1-Aにおいてはメチレンの炭素、1-Bにおいてはカルボニル炭素、1-Cにおいてはメチン炭素が結合したものも含まれるが、特にフェノール樹脂、アニリン樹脂などの水酸基、アミノ基などの電子供与基が置換したアリール基を有する樹脂が好ましいものである。また、前記ヘテロ原子を含む基は酸素、窒素、リン、イオウなどのヘテロ原子が含まれる基であればよいが、水酸基、アミノ基などのヘテロ原子を含む電子供与基が好適である。また本発明の変性セルロース繊維の平均繊維径は、特に限定されないが、4~1000nmであることが好ましく、4~200nmであることがより好ましい。前記の平均繊維径の範囲内だと、セルロース繊維特有の優れた特性が現れやすくなり、樹脂組成物における透明性および強度の向上につながる。また本発明の変性セルロース繊維の長さについては特に限定されないが、繊維の平均長さが100nm以上であれば補強効果が得られやすく、強度向上が図れる。本発明の分子中に式1-Aで表わされる繰り返し単位を含む変性セルロース繊維の合成方法は特に限定されないが、好適な方法としては、例えば式2の繰り返し単位を含む化合物と、アリール基を有する化合物とを接触させることによって得ることができる。式2の繰り返し単位を含む化合物におけるYが水酸基である場合、例えばYの水酸基は塩化チオニル、塩化オキサリル、三臭化リンなどのハロゲン化剤を用いた公知の方法によりハロゲン化することができ、アリール基を有する化合物は、芳香環を有していることから、ルイス酸などの触媒存在下で、前記Yであるハロゲン化アルキルと、前記アリール基を有する化合物の芳香環とを、フリーデルクラフツアルキル化反応することで式1-Aで表される繰り返し単位を含む変性セルロース繊維を得ることができる。また、Yが水酸基の場合でも、強酸などの適切な触媒存在下、前記アリール基を有する化合物と式2の繰り返し単位を含む化合物とを接触させるなどの適切な方法を用いてもよい。なお、本発明におけるアリール基を有する化合物のアリール基は、前記式1―A、1―B、および1―C中の置換基であるX1、X2のアリール基に対応するものであり、本発明のアリール基を有する化合物は、変性セルロース繊維製造工程で、芳香族親電子置換反応に活性なアリール基を有する化合物であるが、具体的にはベンゼン、トルエン、エチルベンゼン、キシレンなどのアルキル基置換ベンゼン、ジフェニルメタン、ヒドロキシフェニルフェニルメタンなどのアラルキル基置換ベンゼン、フェノール、アニリン、アニソールなどのヘテロ原子を含む基が置換したベンゼンなどが例示される置換、または無置換の単環式芳香族、ナフタレン、アントラセン、ナフトール、ジヒドロキシナフタレンなどの置換、または無置換の縮合多環式芳香族、ビフェニル、フェニルフェノール、ビフェノールなどの置換、または無置換の多環式芳香族に加え、ポリスチレン、ポリビニルフェノール、ポリフェニレン、ポリフェニレンオキサイド、ポリイミド、ポリベンゾオキサゾール、さらにはアニリン樹脂、ビスフェノールF、ビスフェノールA、ノボラック型フェノール樹脂、レゾール型フェノール樹脂、フェノールアラルキル樹脂などのフェノール樹脂など、アリール基を有する樹脂のアリール基の芳香環を構成する炭素原子とセルロースのC6位のメチロールに由来する炭素原子1-Aにおいてはメチレンの炭素、1-Bにおいてはカルボニル炭素、1-Cにおいてはメチン炭素が結合しうる樹脂が含まれるが、フェノール樹脂、アニリン樹脂などの水酸基、アミノ基などの電子供与基が置換したアリール基を有する樹脂が好ましい。また、本発明の変性セルロース繊維における式1―Aで表される繰り返し単位の含有量は、原料のセルロースC6位のメチロールを有する繰り返し単位を100とした場合、3~37モルであることが好ましく、5~37モルであることがより好ましい。3モル以上だと、変性による高分散性の効果が十分に発現し、37モル以下だと、極性が適度となる。ただし、本発明の変性セルロース繊維に前記1-A以外の繰り返し単位である1―B、および/または1―Cを含む場合は、1-Aは含まなくともよい。本発明の分子中に式1-Bで表わされる繰り返し単位を含む化合物の合成方法は特に限定されないが、好適な方法としては、式3の繰り返し単位を含む化合物と、アリール基を有する化合物とを公知の方法で接触させることによって得られるものである。式3の繰り返し単位を含む化合物におけるYが水酸基であった場合、例えばYの水酸基は塩化チオニル、塩化オキサリル、三臭化リンなどのハロゲン化剤を用いた公知の方法によりハロゲン化することができ、アリール基を有する化合物は、芳香環を有していることから、ルイス酸などの触媒存在下で、前記Yであるハロゲン化アシルと、前記アリール基を有する化合物の芳香環とを、フリーデルクラフツアシル化反応することで式1-Bで表される繰り返し単位を含む変性セルロース繊維を得ることができる。なお、前記アリール基を有する化合物は、前記分子中に式1-Aで表わされる繰り返し単位を含む変性セルロース繊維の合成方法で説明したものと同様である。また、本発明の変性セルロース繊維における式1―Bで表される繰り返し単位の含有量は、原料のセルロースC6位のメチロールを有する繰り返し単位を100とした場合、3~37モルであることが好ましく、5~37モルであることがより好ましい。3モル以上だと、変性による高分散性の効果が十分に発現し、37モル以下だと、極性が適度となる。ただし、本発明の変性セルロース繊維に前記1-B以外の繰り返し単位である1―A、および/または1―Cを含む場合は、1-Bは含まなくともよい。本発明の分子中に式1―Cで表される繰り返し単位を含む変性セルロース繊維は、式4の繰り返し単位を含む化合物と、アリール基を有する化合物を、公知の方法で接触させることで得ることができる。式4の繰り返し単を含む化合物に含まれるアルデヒド基と、硫酸やシュウ酸などの酸触媒、必要に応じてジメチル硫酸やトリフルオロメタンスルホン酸などの強酸触媒下で、アリール基を有する化合物の芳香環と縮合することで、式1-Cで表される繰り返し単位を含む変性セルロース繊維を得ることができる。なお、前記アリール基を有する化合物は、前記分子中に式1-Aで表わされる繰り返し単位を含む変性セルロース繊維の合成方法で説明したものと同様である。また、本発明の変性セルロース繊維における式1―Cで表される繰り返し単位の含有量は、原料のセルロースC6位のメチロールを有する繰り返し単位を100とした場合、3~37モルであることが好ましく、5~37モルであることがより好ましい。3モル以上だと、変性による高分散性の効果が十分に発現し、37モル以下だと、極性が適度となる。ただし、本発明の変性セルロース繊維に前記1-C以外の繰り返し単位である1―A、および/または1―Bを含む場合は、1-Cは含まなくともよい。なお、本発明の変性セルロース繊維における式1―A、1―B、および1―Cで表される繰り返し単位が並存する場合の合計含有量は、原料のセルロースC6位のメチロールを有する繰り返し単位を100とした場合、式1―A、1―B、および1―Cで表される繰り返し単位の総量が3~37モルであることが好ましく、5~37モルであることがより好ましい。本発明の分子中に式1―A、1―B、および1―Cで表される繰り返し単位のうち少なくとも1つを含む変性セルロース繊維に用いる原料のセルロース繊維について説明する。本発明の変性セルロース繊維に用いる原料のセルロース繊維は、分子中にβグルコースがグリコシド結合により重合した構造が含まれていれば何ら限定されないが、針葉樹や広葉樹から得られる精製パルプ、コットンリンターやコットンリントより得られるセルロース、バロニアやシオグサなどの海草より得られるセルロース、ホヤより得られるセルロース、バクテリアの生産するセルロースなどの天然セルロース、前記天然セルロースを微細化した再生セルロースを使用することが出来る。しかしながら特に力学強度の観点からは高結晶性のものが好ましく、その点で再生セルロースよりも天然セルロースより得られる繊維を用いることが好ましい。また本発明の式1―A、1―B、および1―Cで表される繰り返し単位のうち少なくとも1つを含む変性セルロース繊維の合成における好ましい原料として、式2の繰り返し単位を含む化合物のうち、Yが水酸基である化合物に前記原料のセルロース繊維をいる場合、式2の繰り返し単位を含む化合物のうち、Yがハロゲンである化合物の前駆体として前記原料のセルロース繊維を用いる場合、式3の繰り返し単位を含む化合物の前駆体として前記原料のセルロース繊維を用いる場合、式4の繰り返し単位を含む化合物の前駆体として前記原料のセルロース繊維を用いる場合には、必要に応じて、機械的に解繊処理を施した、機械処理されたセルロース繊維を用いることが好ましい。解繊することで、前記の変性に必要な種々の工程において、反応試剤との接触面積を高め、反応率を向上させることができる。原料のセルロース繊維を解繊する方法としては特に限定されず公知の方法を使用することが出来、例えば媒体撹拌ミル処理装置、振動ミル処理装置、高圧ホモジナイザー処理装置、超高圧ホモジナイザー処置装置などの繊維を解繊する機能を有する装置を用いて繰り返し処理する方法などがある。また、エレクトロスピニング法、スチームジェット法、APEX登録商標技術PolymerGroup.Inc法などを採用することが出来る。前記機械処理されたセルロース繊維の平均繊維径は、特に限定されないが、4nm~5μmであることが好ましく、4~1000nmであることがより好ましい。前記の平均繊維径の範囲内だと、セルロースC6位のメチロールに係るハロゲン化反応や後述する酸化反応、本発明の繰り返し単位へ誘導する反応が円滑に行われるため好ましい。本発明の分子中に下記式1―A、1―B、および1―Cで表される繰り返し単位のうち少なくとも1つを含む変性セルロース繊維のうち、1―B、および1―Cで表される繰り返し単位のうち少なくとも1つを含む変性セルロース繊維を得るために用いられる、式3のYが水酸基である繰り返し単位を含む化合物、または式3のYがハロゲンである繰り返し単位を含む化合物の前駆体としての式3のYが水酸基である繰り返し単位を含む化合物、さらには式4の繰り返し単位を含む化合物は、前記原料のセルロース繊維とN-オキシル化合物とを接触させることにより誘導することができるが、好ましくは、天然セルロース、より好ましくは前記機械処理された天然セルロース繊維を用いて、水中においてN-オキシル化合物を酸化触媒とし、共酸化剤を作用させることにより該天然セルロースを酸化して得られた酸化処理されたセルロース繊維であることが好ましい。前記酸化処理されたセルロース繊維における式3のYが水酸基である繰り返し単位を含む化合物と式4の繰り返し単位を含む化合物の合計含有量は、原料のセルロースC6位のメチロールを有する繰り返し単位を100とした場合、3~37モルであることが好ましく、5~37モルであることがより好ましい。3モル以上だと、変性セルロース合成が円滑に実施でき、37モル以下だと、極性が適度となる。次に、本発明の樹脂組成物と該樹脂組成物を得る方法について説明する。本発明の樹脂組成物は、以上に説明した本発明の変性セルロース繊維と、アリール基を有する樹脂とを含むことを特徴とする。本発明の変性セルロース繊維はアリール基を有しており、このため分子内にアリール基を有する樹脂との親和性がよいという特徴を有する。前記アリール基を有する樹脂としては、ポリスチレン、ポリビニルフェノール、ポリアリーレン、ポリフェニレンオキサイド、ポリフェニレンサルファイド、ポリイミド、ポリベンゾオキサゾール、芳香環を有するビニルエステル樹脂、アニリン樹脂、マレイミド樹脂、フェノール樹脂、エポキシ樹脂、などが例示されるが、本技術の骨子であるアリール基を有する変性セルロース繊維と親和性の高いアリール基を有する樹脂であれば何ら限定されないものである。中でも、もともとセルロースの原料であるバイオマスにリグニンとして類似構造を有するフェノール樹脂、該フェノール樹脂と性質が類似しているアニリン樹脂、フェノール樹脂と親和性の高いエポキシ樹脂、芳香環を有するビニルエステル樹脂、フェノール構造とアニリン構造の両方を具備するアミノフェノールを用いるポリベンゾオキサゾール、芳香族アミンを用いるポリイミド、マレイミド樹脂が好ましく、フェノール樹脂がより好ましい。フェノール樹脂としては、分子内にフェノール性水酸基を1つ以上有する化合物が含まれ、ノボラック型フェノール、ノボラック型クレゾール、ノボラック型ナフトールなどのノボラック樹脂やビスフェノールF、ビスフェノールAなどのビスフェノール樹脂、パラキシリレン変性フェノール樹脂などのフェノールアラルキル樹脂、ジメチレンエーテル型レゾール、メチロール型フェノール等のレゾール型フェノール樹脂、前記樹脂等をさらにメチロール化させた化合物、フェノール性水酸基を1つ以上含むリグニンやリグニン誘導体、リグニン分解物、さらにリグニンやリグニン誘導体、リグニン分解物を変性したもの、あるいはこれらを石油資源から製造されたフェノール樹脂とを混合した物を含むものであるが、ノボラック型フェノール樹脂および/またはレゾール型フェノール樹脂が、樹脂組成物おける透明性および強度の向上させることができるため好ましい。本発明における樹脂組成物においては、樹脂組成物全体に対して、変性セルロース繊維の質量分率が0.1から99.9であることが好ましく、0.1から75であることがさらに好ましい。前記の変性セルロース繊維の質量分率の範囲内だと、樹脂組成物おける透明性および強度の向上が特に優れるものとなる。本発明の樹脂組成物は、必要に応じて、従来の熱硬化性樹脂に使用される各種添加剤、例えば硬化剤、若しくは硬化触媒、ステアリン酸亜鉛、若しくはステアリン酸カルシウムなどの離型剤、変性セルロース繊維とフェノール樹脂との界面強化のために、カップリング剤、特性を損なわない範囲で、酸化防止剤、紫外線吸収剤、染顔料、他の無機フィラー等の充填剤等を配合することもできる。本発明の樹脂組成物は、変性セルロース繊維と、アリール基を有する樹脂とを含むことを特徴とするが、該樹脂組成物の製造方法は、前記式2、式3、および式4の繰り返し単位のうち少なくとも1つを含む化合物と、アリール基を有する化合物を用いて、式1―A、1―B、および1―Cで表される繰り返し単位のうち少なくとも1つを含む変性セルロース繊維を得る第1の工程と、該変性セルロース繊維とアリール基を有する樹脂とを接触させて樹脂組成物を得る第2の工程を有することを特徴とするものである。本発明の変性セルロース繊維は、NN-ジメチルホルムアミド、N-メチル-2-ピロリドン、NN-ジメチルアセトアミド、ジメチルスルホキシドなどの有機溶剤中に分散することができ、この状態で該変性セルロース繊維とアリール基を有する樹脂とを接触させて、アリール基を有する樹脂に変性セルロース繊維が均一に分散した透明性の高い樹脂組成物を得ることが可能となる。変性セルロース繊維を有機溶剤中に分散させる際は、必要に応じてホモジナイザーなどの分散装置を用いて変性セルロース繊維の解繊処理を施すことが好ましく、アリール基を有する樹脂に変性セルロース繊維を均一に分散させる際においても、必要に応じてホモジナイザーなどの分散装置を用いて変性セルロース繊維の解繊処理することがより好ましい。前記の変性セルロース繊維とアリール基を有する樹脂とを接触させて樹脂組成物を得る方法は一例であり、例えば、アリール基を有する樹脂と本発明の変性セルロース繊維を溶媒を用いないで、二軸混練機やロール、ニーダーなどで混合分散するなど、必要に応じて適切な方法を採用することは何ら差し支えない。また本発明の成形体は、本発明の樹脂組成物を用いて得られるものであるが、太陽電池用基板、有機EL用基板、電子ペーパー用基板、液晶表示素子用プラスチック基板、光学シート、光学フィルムなどの光学特性が重要な特性である成形体、として用いる場合、厚さ30μmにおける全光線透過率が70以上であることが好ましく、さらに好ましくは80以上であり、最も好ましくは88以上である。本発明の樹脂組成物をダッシュボードやインスツルメントパネルなどの自動車用内装部品などの機械的強度が重要な特性である成形体として用いる場合、JISK7171の評価方法に従い、厚み1mm、幅10mmの試験片を用いた場合の曲げ強度が50N以上であることが好ましい。本発明の樹脂組成物の他の用途としては、透明性を生かして各種光導波路や透明基板、などにも使用できる。価格が比較的安価であるがゆえにPCや各種電気電子装置におけるハウジングや筐体用樹脂としても使用可能である。また、高強度/高弾性を生かして自動車用の各種構造材や部品用樹脂などにも利用可能である。またセルロースは生物由来の材料であり、生物由来の疎水性樹脂と併用することで生分解性のある強靭な樹脂を得ることができ、そのときは環境負荷が小さくかつ機械的特性も良好な樹脂材料を得ることができるため、生体に吸収されることが前提の生体内埋め込み用部品や、廃棄問題化している各種の消費材にも適用可能である。たとえば文具、玩具、スポーツ用品、衝撃吸収材、壁等である。本発明を実施例に基づいて説明するが、構造の解析および特性評価方法は、以下の通りである。aFT-IRフーリエ変換赤外分光光度計IRPrestige-21株式会社島津製作所製でFT-IRスペクトルを測定した。bNMRFT-NMR装置ECA-400日本電子株式会社製で固体体NMR法による13C-NMRを測定した。c全光線透過率ヘイズメーターNDH-2000日本電色社製で全光線透過率を測定した。d曲げ強度JISK7171に準拠し、伸展間距離36mm、クロスヘッド速度1mm分、23°C、相対湿度60下で株式会社オリエンテック社製UCT-30T型テンシロンで測定した。作製例1乾燥質量で2質量部相当分の未乾燥のパルプ主に1000nmを超える繊維径の繊維から成る、0.025質量部のTEMPO2,2,6,6‐テトラメチル-1-ピペリジン-N-オキシルおよび0.25質量部の臭化ナトリウムを水150質量部に分散させた後、13質量次亜塩素酸ナトリウム水溶液を、1gのパルプに対して次亜塩素酸ナトリウムの量が2.5mmolとなるように次亜塩素酸ナトリウムを加えて反応を開始した。反応中は自動滴定装置を用い、0.5Mの水酸化ナトリウム水溶液を滴下してpHを10.5に保った。pHに変化が見られなくなった時点で反応終了と見なし、0.5Mの塩酸水溶液でpH7に中和し反応物をろ過した後、十分な量の水による水洗、ろ過を6回繰り返し、固形分量2質量の水を含浸させた酸化処理されたセルロース繊維を得た。次に、酸化処理されたセルロース繊維に水を加え0.2質量混合液とした。この混合液を高圧ホモジナイザーノロソビア社製、15-8TA型を用いて圧力20Mpaで10回処理し、酸化処理されたセルロース繊維の分散水溶液を得た。また、乾燥させて得られた膜状のセルロースの広角X線回折像から、セルロースI型結晶構造を有するセルロースから成ることが示され、また同じ膜状セルロースのATRスペクトルのパターンからカルボニル基の存在が確認され、上述した方法により評価したセルロース中のアルデヒド基の量およびカルボキシル基の量はそれぞれ0.31mmol/g原料のセルロース繊維のC6位のメチロールを100とした場合のアルデヒドへの変性率は5モルに相当、および1.67mmol/g原料のセルロース繊維のC6位のメチロールを100とした場合のカルボキシル基への変性率は28モルに相当であった。作製例2原料のセルロース繊維セリッシュダイセル化学工業KY100Gセルロース分濃度10質量に水を加え、0.2質量とした。この混合液を高圧ホモジナイザーノロソビア社製、15-8TA型を用いて圧力20Mpaで10回処理し、機械処理されたセルロース繊維の分散水溶液を得た。実施例1作製例1で得られた前記セルロース繊維の分散水溶液を、1Mの塩酸を用いてpH1に調整し24時間攪拌することで、酸化処理されたセルロース繊維の凝集物を得た。次に該凝集物をアセトンで洗浄し、N-メチル-2-ピロリドンNMPで洗浄した。酸化処理されたセルロース繊維の凝集物にNMPを加え前記酸化処理されたセルロース濃度0.2質量とし、超音波ホモジナイザーヒールッシャー社製、UP400Sを用いて30分間処理し、酸化処理されたセルロース繊維のNMP分散液を得た。酸化処理されたセルロース繊維のNMP分散液を3つ口セパラブルフラスコに移し、窒素気流化において氷水浴中で10°C以下に冷却しながら、塩化チオニルを前記NMP分散液中の酸化処理されたセルロース繊維のC6位のメチロール由来の炭素数と当モル滴下した。さらに3つ口セパラブルフラスコをオイルバスに移し、窒素気流化70°Cで4時間反応させた後、後処理を行い、式2、式3、および式4の繰り返し単位のうち少なくとも1つを含む化合物ただし、この場合式2、式3のYが塩素、および4の繰り返し単位のうち少なくとも1つを含む化合物と考えられるを得た後、超音波ホモジナイザーを使用して0.2質量のNMP溶液を作製した。次にアリール基を有する化合物として、フェノール和光純薬株式会社前記式2、式3、および式4の繰り返し単位のうち少なくとも1つを含む化合物におけるC6位のメチロール由来の炭素数と当モルを、脱水NMPに5質量となるように加えた混合液を乾燥管をつけた3つ口セパラブルフラスコに入れ、攪拌しながら窒素雰囲気下で0°Cに冷却しておき、フェノールの1.5倍モルの無水塩化アルミニウムを加え、混合物を30分間撹拌した。その後式2、式3、および式4の繰り返し単位のうち少なくとも1つを含む化合物の0.2質量のNMP溶液を滴下し、30分間撹拌後、室温に昇温し12時間撹拌した。反応終了後、減圧ろ過して不溶分を除去し、ろ液を大過剰のトルエンに再沈し、析出物をろ過した後、該析出物をNMPにホモジナイザーを使用して溶解分散させ、大過剰の水に3回再沈することで粗生成物の精製を行い、本発明の分子中に式1―A、1―B、および1―Cで表される繰り返し単位のうち少なくとも1つを含む変性セルロース繊維を得た。得られた変性セルロース繊維をFT-IRにより測定した結果、セルロースに由来するスペクトル、フェノールの芳香環に由来するスペクトルがそれぞれ観察された。また、変性セルロース繊維を固体体NMR法による13C-NMR測定を行った結果、C6位の原料メチロール由来の炭素と結合を形成したフェノールが観測された。ただし、本実施例の場合、少なくとも1―Bで表される繰り返し単位を含む変性セルロース繊維であると考えられる。前記変性セルロース繊維にNMPを加え該セルロース濃度0.2質量の混合液とした。この混合液を超音波ホモジナイザーヒールッシャー社製、UP400Sを用いて30分間処理し、変性セルロース繊維のNMP分散液を得た。その後、前記分散液中の変性セルロース繊維150質量部に対してノボラック型フェノール樹脂A1087住友ベークライト社製を850質量部配合、撹拌し、変性セルロース繊維が均一に分散した混合物を得た。得られた前記混合物を離型処理したシャーレに注ぎ、温度140°Cの熱板上で8時間脱溶媒処理をして、樹脂組成物を得た。得られた樹脂組成物を表面が平滑なステンレス板に挟み、プレス機により90°Cで成形し、30μmのフィルムを得た。光線透過率を測定したところ、全光線透過率は88であった。前記と同様の手法により得られた、曲げ強度測定に必要量の樹脂組成物を粉砕し、樹脂組成物中のノボラック型フェノール樹脂100質量部に対して、ヘキサメチレンテトラミン三菱ガス化学社製15質量部を配合し、ミキサーで3分間混合した後、2本ロールにより100°Cで溶融混練して、成形材料に用いる樹脂組成物を得た。得られた成形材料に用いる樹脂組成物を圧縮成形で125°Cで2時間、150°Cで2時間硬化させ、厚み1mm、幅10mmのテストピースを得た。曲げ強度を測定した結果、77Nであった。実施例2作製例1で得られたセルロース繊維の分散水溶液を100°Cで減圧し濃度1質量に濃縮した。この濃縮した分散水溶液にアリール基を有する化合物として、原料セルロースのC6位のメチロール由来の炭素数と当モルのフェノール和光純薬株式会社、および前記フェノール100質量部に対して2質量部の硫酸を加えて、窒素気流下に4時間還流した。その後、減圧下に脱水し、水蒸気蒸留により脱フェノールを行った後、残る反応物をNMPで希釈後前記ホモジナイザーで分散し、該NMP分散液の質量に対し、大過剰の水で再沈を行った。この操作を3回繰り返し、本発明の分子中に式1―A、1―B、および1―Cで表される繰り返し単位のうち少なくとも1つを含む変性セルロース繊維を得た。得られた変性セルロース繊維をFT-IRにより測定した結果、セルロースに由来するスペクトル、フェノールの芳香環に由来するスペクトルがそれぞれ観察された。また、変性セルロース繊維を固体体NMR法による13C-NMR測定を行った結果、C6位の原料メチロール由来の炭素と結合を形成したフェノールが観測された。ただし、本実施例の場合、少なくとも1―Cで表される繰り返し単位を含む変性セルロース繊維と考えられる。次に前記少なくとも1―Cで表される繰り返し単位を含む変性セルロース繊維を用いる以外は、実施例1と同様に変性セルロース繊維のNMP分散液を得た後、ノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は87、厚み1mm、幅10mmのテストピースでの曲げ強度は72Nであった。実施例3作製例2で得られた機械処理されたセルロース繊維の分散水溶液を、1Mの塩酸を用いてpH1に調整し24時間攪拌することで、機械処理されたセルロース繊維の凝集物を得た。該凝集物をアセトンで洗浄し、N-メチル-2-ピロリドンNMPで洗浄した。セルロース繊維の凝集物にNMPを加え固形分濃度0.2質量とし、超音波ホモジナイザーヒールッシャー社製、UP400Sを用いて30分間処理し、機械処理されたセルロース繊維のNMP分散液を得た。前記NMP分散液を3つ口セパラブルフラスコに移し、窒素気流化において氷水浴中で10°C以下に冷却しながら、塩化チオニル和光純薬株式会社を前記NMP分散液中の機械処理されたセルロース繊維のC6位のメチロール由来の炭素数と当モル滴下した。さらに3つ口セパラブルフラスコをオイルバスに移し、窒素気流化70°Cで4時間反応させた後、後処理を行い、式2の繰り返し単位を含む化合物を得た後、超音波ホモジナイザーを使用して0.2質量のNMP溶液を作製した。次にアリール基を有する化合物として、フェノール和光純薬株式会社2の繰り返し単位を含む化合物におけるC6位のメチロール由来の炭素数と当モルを、脱水NMPに5質量となるように加えた混合液を乾燥管をつけた3つ口セパラブルフラスコに入れ、攪拌しながら窒素雰囲気下で0°Cに冷却しておき、フェノールの1.5倍モルの無水塩化アルミニウムを加え、混合物を30分間撹拌した。その後式2を含む化合物の0.2質量のNMP溶液を滴下し、30分間撹拌後、室温に昇温し12時間撹拌した。反応終了後、減圧ろ過して不溶分を除去し、ろ液を大過剰のトルエンに再沈し、析出物をろ過した後、該析出物をNMPにホモジナイザーを使用して溶解分散させ、大過剰の水に3回再沈することで粗生成物の精製を行い、本発明の分子中に式1―Aで表される繰り返し単位を含む変性セルロース繊維を得た。得られた変性セルロース繊維をFT-IRにより測定した結果、セルロースに由来するスペクトル、フェノールの芳香環に由来するスペクトルがそれぞれ観察された。また、変性セルロース繊維を固体体NMR法による13C-NMR測定を行った結果、C6位の原料メチロール由来の炭素と結合を形成したフェノールが観測された。ただし、本実施例の場合、少なくとも1―Aで表される繰り返し単位を含む変性セルロース繊維であると考えられる。次に前記変性セルロース繊維を用いる以外は、実施例1と同様に変性セルロース繊維のNMP分散液を得た後、ノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は81、厚み1mm、幅10mmのテストピースでの曲げ強度は73Nであった。実施例4実施例1と同様の操作で得られた、変性セルロース繊維のNMP分散液を用い、前記分散液中の変性セルロース繊維150質量部に対してレゾール型フェノール樹脂PR961A住友ベークライト社製を850質量部配合し撹拌し、変性セルロース繊維が均一に分散した混合物を得た。得られた前記混合物を離型処理したシャーレに注ぎ、減圧下において、温度80°Cの熱板上で8時間脱溶媒処理をし、さらに150°Cで2時間プレス成形し、30μmのフィルム、および厚み1mm、幅10mmのテストピースを得た。30μmのフィルムの光線透過率を測定したところ、全光線透過率は87であった。厚み1mm、幅10mmのテストピースの曲げ強度を測定した結果、74Nであった。実施例5実施例4におけるレゾール型フェノール樹脂PR961Aを変性セルロース繊維100質量部に対して100質量部配合したこと以外は、実施例4と同様の操作で30μmのフィルムを得た。30μmのフィルムの光線透過率を測定したところ、全光線透過率は83であった。実施例6実施例1におけるアリール基を有する化合物として、トルエン和光純薬株式会社を用いたこと以外は、実施例1と同様の操作で本発明の分子中に式1―A、1―B、および1―Cで表される繰り返し単位のうち少なくとも1つを含む変性セルロース繊維を得た。得られた変性セルロース繊維をFT-IRにより測定した結果、セルロースに由来するスペクトル、トルエンの芳香環に由来するスペクトルがそれぞれ観察された。また、変性セルロース繊維を固体体NMR法による13C-NMR測定を行った結果、C6位の原料メチロール由来の炭素と結合を形成したトルエンが観測された。ただし、本実施例の場合、少なくとも1―Bで表される繰り返し単位を含む変性セルロース繊維であると考えられる。次に前記変性セルロース繊維を用いる以外は、実施例1と同様に変性セルロース繊維のNMP分散液を得た後、ノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は86、厚み1mm、幅10mmのテストピースでの曲げ強度は74Nであった。実施例7実施例1におけるアリール基を有する化合物として、カテコール和光純薬株式会社を用いたこと以外は、実施例1と同様の操作で本発明の分子中に式1―A、1―B、および1―Cで表される繰り返し単位のうち少なくとも1つを含む変性セルロース繊維を得た。得られた変性セルロース繊維をFT-IRにより測定した結果、セルロースに由来するスペクトル、カテコールの芳香環に由来するスペクトルがそれぞれ観察された。また、変性セルロース繊維を固体体NMR法による13C-NMR測定を行った結果、C6位の原料メチロール由来の炭素と結合を形成したカテコールが観測された。ただし、本実施例の場合、少なくとも1―Bで表される繰り返し単位を含む変性セルロース繊維であると考えられる。次に前記変性セルロース繊維を用いる以外は、実施例1と同様に変性セルロース繊維のNMP分散液を得た後、ノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は87、厚み1mm、幅10mmのテストピースでの曲げ強度は76Nであった。実施例8実施例1におけるアリール基を有する化合物として、ナフトール和光純薬株式会社を用いたこと以外は、実施例1と同様の操作で本発明の分子中に式1―A、1―B、および1―Cで表される繰り返し単位のうち少なくとも1つを含む変性セルロース繊維を得た。得られた変性セルロース繊維をFT-IRにより測定した結果、セルロースに由来するスペクトル、ナフトールの芳香環に由来するスペクトルがそれぞれ観察された。また、変性セルロース繊維を固体体NMR法による13C-NMR測定を行った結果、C6位の原料メチロール由来の炭素と結合を形成したナフトールが観測された。ただし、本実施例の場合、少なくとも1―Bで表される繰り返し単位を含む変性セルロース繊維であると考えられる。次に前記変性セルロース繊維を用いる以外は、実施例1と同様に変性セルロース繊維のNMP分散液を得た後、ノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は89、厚み1mm、幅10mmのテストピースでの曲げ強度は75Nであった。実施例9実施例1におけるアリール基を有する化合物として、アニリン和光純薬株式会社を用いたこと以外は、実施例1と同様の操作で本発明の分子中に式1―A、1―B、および1―Cで表される繰り返し単位のうち少なくとも1つを含む変性セルロース繊維を得た。得られた変性セルロース繊維をFT-IRにより測定した結果、セルロースに由来するスペクトル、アニリンの芳香環に由来するスペクトルがそれぞれ観察された。また、変性セルロース繊維を固体体NMR法による13C-NMR測定を行った結果、C6位の原料メチロール由来の炭素と結合を形成したアニリンが観測された。ただし、本実施例の場合、少なくとも1―Bで表される繰り返し単位を含む変性セルロース繊維であると考えられる。次に前記変性セルロース繊維を用いる以外は、実施例1と同様に変性セルロース繊維のNMP分散液を得た後、ノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は88、厚み1mm、幅10mmのテストピースでの曲げ強度は73Nであった。実施例10実施例1におけるアリール基を有する化合物として、o-フェニルフェノール和光純薬株式会社を用いたこと以外は、実施例1と同様の操作で本発明の分子中に式1―A、1―B、および1―Cで表される繰り返し単位のうち少なくとも1つを含む変性セルロース繊維を得た。得られた変性セルロース繊維をFT-IRにより測定した結果、セルロースに由来するスペクトル、フェニルフェノールの芳香環に由来するスペクトルがそれぞれ観察された。また、変性セルロース繊維を固体体NMR法による13C-NMR測定を行った結果、C6位の原料メチロール由来の炭素と結合を形成したフェニルフェノールが観測された。ただし、本実施例の場合、少なくとも1―Bで表される繰り返し単位を含む変性セルロース繊維であると考えられる。次に前記変性セルロース繊維を用いる以外は、実施例1と同様に変性セルロース繊維のNMP分散液を得た後、ノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は85、厚み1mm、幅10mmのテストピースでの曲げ強度は74Nであった。実施例11実施例1におけるアリール基を有する化合物として、ジフェニルメタン和光純薬株式会社を用いたこと以外は、実施例1と同様の操作で本発明の分子中に式1―A、1―B、および1―Cで表される繰り返し単位のうち少なくとも1つを含む変性セルロース繊維を得た。得られた変性セルロース繊維をFT-IRにより測定した結果、セルロースに由来するスペクトル、ジフェニルメタンの芳香環に由来するスペクトルがそれぞれ観察された。また、変性セルロース繊維を固体体NMR法による13C-NMR測定を行った結果、C6位の原料メチロール由来の炭素と結合を形成したジフェニルメタンが観測された。ただし、本実施例の場合、少なくとも1―Bで表される繰り返し単位を含む変性セルロース繊維であると考えられる。次に前記変性セルロース繊維を用いる以外は、実施例1と同様に変性セルロース繊維のNMP分散液を得た後、ノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は89、厚み1mm、幅10mmのテストピースでの曲げ強度は76Nであった。実施例12実施例1におけるアリール基を有する化合物として、ビスフェノールF三光株式会社を用いたこと以外は、実施例1と同様の操作で本発明の分子中に式1―A、1―B、および1―Cで表される繰り返し単位のうち少なくとも1つを含む変性セルロース繊維を得た。得られた変性セルロース繊維をFT-IRにより測定した結果、セルロースに由来するスペクトル、ビスフェノールFの芳香環に由来するスペクトルがそれぞれ観察された。また、変性セルロース繊維を固体体NMR法による13C-NMR測定を行った結果、C6位の原料メチロール由来の炭素と結合を形成したビスフェノールFが観測された。ただし、本実施例の場合、少なくとも1―Bで表される繰り返し単位を含む変性セルロース繊維であると考えられる。次に前記変性セルロース繊維を用いる以外は、実施例1と同様に変性セルロース繊維のNMP分散液を得た後、ノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は87、厚み1mm、幅10mmのテストピースでの曲げ強度は73Nであった。実施例13実施例1におけるアリール基を有する化合物として、ノボラック型フェノール樹脂A1087住友ベークライト社製を用いたこと以外は、実施例1と同様の操作で本発明の分子中に式1―A、1―B、および1―Cで表される繰り返し単位のうち少なくとも1つを含む変性セルロース繊維を得た。得られた変性セルロース繊維をFT-IRにより測定した結果、セルロースに由来するスペクトル、ノボラック型フェノール樹脂の芳香環に由来するスペクトルがそれぞれ観察された。また、変性セルロース繊維を固体体NMR法による13C-NMR測定を行った結果、C6位の原料メチロール由来の炭素と結合を形成したノボラック型フェノール樹脂が観測された。ただし、本実施例の場合、少なくとも1―Bで表される繰り返し単位を含む変性セルロース繊維であると考えられる。次に前記変性セルロース繊維を用いる以外は、実施例1と同様に変性セルロース繊維のNMP分散液を得た後、ノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は86、厚み1mm、幅10mmのテストピースでの曲げ強度は75Nであった。実施例14実施例2におけるアリール基を有する化合物として、ビスフェノールF三光株式会社を用いたこと以外は、実施例2と同様の操作で本発明の分子中に式1―A、1―B、および1―Cで表される繰り返し単位のうち少なくとも1つを含む変性セルロース繊維を得た。得られた変性セルロース繊維をFT-IRにより測定した結果、セルロースに由来するスペクトル、ビスフェノールFの芳香環に由来するスペクトルがそれぞれ観察された。また、変性セルロース繊維を固体体NMR法による13C-NMR測定を行った結果、C6位の原料メチロール由来の炭素と結合を形成したビスフェノールFが観測された。ただし、本実施例の場合、少なくとも1―Cで表される繰り返し単位を含む変性セルロース繊維と考えられる。次に前記変性セルロース繊維を用いる以外は、実施例1と同様に変性セルロース繊維のNMP分散液を得た後、ノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は87、厚み1mm、幅10mmのテストピースでの曲げ強度は75Nであった。比較例1実施例3と同様の操作で機械処理されたセルロース繊維のNMP分散液を得た。次に前記機械処理されたセルロース繊維のNMP分散液を用いる以外は、実施例1と同様にノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は32、厚み1mm、幅10mmのテストピースでの曲げ強度は31Nであった。比較例2実施例1と同様の操作で酸化処理されたセルロース繊維のNMP分散液を得た。次に前記酸化処理されたセルロース繊維のNMP分散液を用いる以外は、実施例1と同様にノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は53、厚み1mm、幅10mmのテストピースでの曲げ強度は58Nであった。比較例3特許文献3特開2010-59304号公報の[実施例1]に記載されている方法で有機オニウム処理された乾燥した微細修飾セルロース繊維を得た。次に前記微細修飾セルロース繊維を用いる以外は、実施例1と同様に微細修飾セルロース繊維の0.2質量NMP分散液を得た後、ノボラック型フェノール樹脂A1087を用いる樹脂組成物の作製、30μmのフィルムの作製、さらに厚み1mm、幅10mmのテストピースを作製も実施例1と同様の操作で実施した。前記30μmのフィルムの光線透過率を測定したところ、全光線透過率は67、厚み1mm、幅10mmのテストピースでの曲げ強度は57Nであった。実施例1~14は本発明の変性セルロース繊維を用いた樹脂組成物であり、高い光線透過率と曲げ強度を示すという結果となった。比較例1は本発明の変性セルロース繊維を用いず、機械処理されたセルロース繊維とノボラック型フェノール樹脂による樹脂組成物であるが、光線透過率と曲げ強度が本発明の変性セルロース繊維を用いた樹脂組成物と比較して半分以下となった。比較例2は本発明の変性セルロース繊維を用いず、酸化処理されたセルロース繊維とノボラック型フェノール樹脂による樹脂組成物であるが、光線透過率と曲げ強度が本発明の変性セルロース繊維を用いた樹脂組成物と比較して低い結果となった。比較例3は本発明の変性セルロース繊維を用いず、有機オニウム処理された微細修飾セルロース繊維とノボラック型フェノール樹脂による樹脂組成物であるが、光線透過率と曲げ強度が本発明の変性セルロース繊維を用いた樹脂組成物と比較して低い結果となった。以上のことから、本発明により高透明、高強度を有する成形体、該成形体を提供し得る、変性セルロース繊維、樹脂組成物、及び該樹脂組成物、成形体の製造方法を提供できることが確認された。本発明の変性セルロース繊維は、樹脂中に高度なレベルで均一に分散していることから高充填が可能となり、高度なレベルで均一に分散しているセルロース繊維から推定される効果として、高弾性を発現し得る。また、本実施例ではフェノール樹脂を用いた樹脂組成物を代表例として説明したが、本発明の技術骨子が、アリール基を有する樹脂との親和性の高い変性セルロース繊維であることから、本実施例によりアリール基を有する樹脂との親和性の高さが明らかであり、特に前記フェノール樹脂以外では、該フェノール樹脂と性質が類似しているアニリン樹脂、フェノール樹脂と親和性の高いエポキシ樹脂、芳香環を有するビニルエステル樹脂、フェノール構造とアニリン構造の両方を具備するアミノフェノールを用いるポリベンゾオキサゾール、芳香族アミンを用いるポリイミド、マレイミド樹脂では本発明における最も好ましい態様を示すことは明白である。"